(57)【要約】【課題】粒子、特に顔料の良好な分散を有し、かくして経時的に色合いの良好な安定性及び良好な均一性を有し、更に爪に適用された際に満足な被覆力を有する皮膜を有するネイルワニスを得ることが求められている。【解決手段】本発明の一つの主題は、化粧品的に許容可能な媒体と少なくとも一つの揺変性の増粘剤とを含み、２５℃で少なくとも０．６Ｐａ．ｓの粘度を有するネイルワニス組成物である。【選択図】なし【特許請求の範囲】
【請求項１】
化粧品的に許容可能な媒体と少なくとも一つの揺変性の増粘剤とを含み、２５℃で少なくとも０．６Ｐａ．ｓの粘度を有するネイルワニス組成物。  
【請求項２】
０．６から２０Ｐａ．ｓ、好ましくは０．７から１５Ｐａ．ｓ、より好適には０．７５から１０Ｐａ．ｓの範囲の粘度を有することを特徴とする、請求項１に記載の組成物。
【請求項３】
化粧品的に許容可能な媒体と少なくとも一つの揺変性の増粘剤とを含み、本明細書に従って測定された粘度の差異：（１Ｓ−１の剪断速度で工程ｃ）で測定した粘度−１Ｓ−１の剪断速度で工程ｅ）で測定した粘度）が１Ｐａ．ｓ以上である揺変性の挙動を有する組成物。
【請求項４】
前記差異（１Ｓ−１の剪断速度で工程ｃ）で測定した粘度−１Ｓ−１の剪断速度で工程ｅ）で測定した粘度）が１０Ｐａ．ｓ以上、２０Ｐａ．ｓ以上、好適には３０Ｐａ．ｓ以上、より好適には４０Ｐａ．ｓ以上であることを特徴とする、請求項３に記載の組成物。
【請求項５】
前記差異（１Ｓ−１の剪断速度で工程ｃ）で測定した粘度−１Ｓ−１の剪断速度で工程ｅ）で測定した粘度）が１から１０００Ｐａ．ｓ、好ましくは２０から５００Ｐａ．ｓ、好適には４０から２００Ｐａ．ｓの範囲であることを特徴とする、請求項３または４に記載の組成物。
【請求項６】
化粧品的に許容可能な媒体と少なくとも一つの揺変性の増粘剤とを含み、１００Ｐａより大きい硬度のプラトーモジュラスＧｐを有する組成物。
【請求項７】
前記硬度のプラトーモジュラスＧｐが１００から２・１０６Ｐａ．ｓ、好ましくは５・１０２から１０４Ｐａ．ｓ、好適には８００から４０００Ｐａ．ｓ、特に１０００から３０００Ｐａ．ｓの範囲であることを特徴とする、請求項６に記載の組成物。
【請求項８】
前記揺変性の増粘剤が、親水性または親油性クレー、親水性または疎水性フュームドシリカ、及びエラストマー性オルガノポリシロキサン、並びにそれらの混合物から選択されることを特徴とする、請求項１から７のいずれか一項に記載の組成物。
【請求項９】
前記揺変性の増粘剤が、ベンジルジメチルアンモニウムステアレートで変性されたヘクトライトのような親油性変性クレーから選択されることを特徴とする、請求項１から８のいずれか一項に記載の組成物。
【請求項１０】
前記揺変性の増粘剤が、疎水性フュームドシリカを更に含むことを特徴とする、請求項１から９のいずれか一項に記載の組成物。
【請求項１１】
前記揺変性の増粘剤が、組成物の全重量に対して１．７から１５重量％の範囲、好ましくは２から１０重量％の範囲、より好ましくは２から７．５重量％の範囲の含量で存在することを特徴とする、請求項１から１０のいずれか一項に記載の組成物。
【請求項１２】
少なくとも一つの皮膜形成性ポリマーを含むことを特徴とする、請求項１から１１のいずれか一項に記載の組成物。
【請求項１３】
前記皮膜形成性ポリマーが、組成物の全重量に対して０．１から６０重量％の範囲、好ましくは２から４０重量％の範囲、好適には５から２５重量％の範囲の含量で存在することを特徴とする、請求項１２に記載の組成物。
【請求項１４】
少なくとも一つの有機溶媒を含むことを特徴とする、請求項１から１３のいずれか一項に記載の組成物。
【請求項１５】
前記有機溶媒が、組成物の全重量に対して３０から９７重量％、特に５０から９５重量％を占めることを特徴とする、請求項１４に記載の組成物。
【請求項１６】
粘度＝６センチストーク（６×１０−６ｍ２／ｓ）を有する直鎖状または環状シリコーンオイルから選択される少なくとも一つの拡散剤を含むことを特徴とする、請求項１から１５のいずれか一項に記載の組成物。
【請求項１７】
前記拡散剤が、組成物の全重量に対して０．１から１５重量％、好ましくは０．５から１０重量％、好適には１から５重量％を占めることを特徴とする、請求項１６に記載の組成物。
【請求項１８】
水溶性色素、顔料、真珠光沢剤、及びフレーク、並びにそれらの混合物から選択される一つ以上の染料を含むことを特徴とする、請求項１から１７のいずれか一項に記載の組成物。
【請求項１９】
前記染料が、組成物の全重量に対して０．０１から６０重量％、好ましくは１から４０重量％の範囲の含量で存在することを特徴とする、請求項１８に記載の組成物。
【請求項２０】
爪への適用の際に良好な光沢特性及び／または良好な被覆力を有するワニスの皮膜を得るための、請求項１から２０のいずれか一項に記載の組成物の使用。
【請求項２１】
爪への適用の際に迅速に乾くワニスの皮膜を得るための、請求項１から２０のいずれか一項に記載の組成物の使用。
【請求項２２】
２５℃で少なくとも０．６Ｐａ．ｓの粘度を有するネイルワニス組成物の粘度を、組成物の爪への適用と同時または前に、非化学的な作用により低下することから成る美容的ネイルメイクアップ方法。
【請求項２３】
前記非化学的な作用が、熱的な作用、及び機械的な作用、並びにそれらの組合せから選択されることを特徴とする、請求項２２に記載の方法。
【請求項２４】
前記非化学的な作用が機械的な作用であることを特徴とする、請求項２２または２３に記載の方法。
【請求項２５】
前記機械的な作用がアプリケーターを介して適用されることを特徴とする、請求項２４に記載の方法。
【請求項２６】
前記ワニスが、０．６から２０Ｐａ．ｓ、好ましくは０．７から１５Ｐａ．ｓ、より好適には０．７５から１０Ｐａ．ｓの範囲の粘度を有することを特徴とする、請求項２２から２５のいずれか一項に記載の方法。
【請求項２７】
前記ワニス組成物が少なくとも一つの揺変性の増粘剤を含むことを特徴とする、請求項２２から２６のいずれか一項に記載の方法。
【請求項２８】
前記揺変性の増粘剤が、親水性または親油性クレー、親水性または疎水性フュームドシリカ、及びエラストマー性オルガノポリシロキサン、並びにそれらの混合物から選択されることを特徴とする、請求項２２から２７のいずれか一項に記載の方法。
【請求項２９】
前記増粘剤が、ベンジルジメチルアンモニウムステアレートで変性されたヘクトライトのような親油性変性クレーから選択されることを特徴とする、請求項２２から２８のいずれか一項に記載の方法。
【請求項３０】
前記揺変性の増粘剤が、疎水性フュームドシリカを更に含むことを特徴とする、請求項２３から２９のいずれか一項に記載の方法。
【請求項３１】
前記揺変性の増粘剤が、組成物の全重量に対して１．７から１５重量％の範囲、好ましくは２から１０重量％の範囲、より好ましくは２から７．５重量％の範囲の含量で存在することを特徴とする、請求項２３から３０のいずれか一項に記載の方法。
【発明の詳細な説明】
【技術分野】
【０００１】
本発明は、ゲル化したきめの高粘度ネイルワニス、及び爪のコーティング方法に関する。
【背景技術】
【０００２】
着色したまたは透明のネイルワニス組成物は、ワニスベースまたは「ベースコート」、爪のメイクアップ製品、爪のメイクアップ製品に重ねて適用するための「トップコート」としても既知の仕上げ組成物、または別法として美容ネイルケア製品として使用されても良い。
【０００３】
従来のネイルワニスは、液体または流動形態で存在し、一般的にビンに調製されている。それらは一般的に、顔料、真珠光沢剤、またはフィラーのような固体粒子を含み、それらは組成物の連続水性媒体または有機溶媒媒体中に分散している。
【０００４】
この流動形態は、液体ワニスまたは爪に一度適用されるワニスの皮膜の着色の均一性を保存するために、含量の良好な分散物を強いる。
【０００５】
しかしながらこれらの粒子は、それらが分散している連続媒体のものより高い密度のため、経時的に堆積する傾向を有する。この体積は、組成物の微視的な外観の変化を引き起こし、特に着色ネイルワニスの場合では、ワニスの色合いの均一性の変化を引き起こす。
【特許文献１】特許出願EP-A-0 295 886
【発明の開示】
【発明が解決しようとする課題】
【０００６】
かくして、粒子、特に顔料の良好な分散を有し、かくして経時的に色合いの良好な安定性及び良好な均一性を有し、更に爪に適用された際に満足な被覆力を有する皮膜を有するネイルワニスを得ることが求められている。
【０００７】
更に、実際的な観点から、扱いが容易である（流動性または剥離性の問題がない）新規なきめを有する利用可能なワニスを有することは有利であろう。
【０００８】
本出願人は、これらの利点が、非液体形態でゲル化したきめの高粘度ネイルワニス組成物を使用することによって得ることができることを見出し、それは含量の均一な分散を可能にし、前記組成物は揺変性の挙動を有する。
【０００９】
さらに、このゲル化したきめは、爪に適用される際及びワニスの皮膜の乾燥の間で、組成物中に着色粒子（特に真珠光沢剤）のより良好な組織化と配向を可能にし、かくして着色粒子が好ましい配向に従っていない従来の流動ネイルワニスから由来する皮膜のものより優れた着色効果と光沢を得ることを可能にする。
【００１０】
更に、従来のネイルワニスとは対照的に、本発明の組成物は流動せず、剥離せず、爪への適用後に迅速に乾き、同時に均一で滑らかで、且つ良好な維持力と光沢特性を有する皮膜を得ることを可能にする。
【課題を解決するための手段】
【００１１】
かくして本発明の一つの主題は、化粧品的に許容可能な媒体と少なくとも一つの揺変性の増粘剤とを含み、２５℃で少なくとも０．６Ｐａ．ｓの粘度を有するネイルワニス組成物である。
【００１２】
特に、前記増粘剤の性質及び／または量は、非化学的な作用、特に機械的な作用に応答して、爪への前記組成物の適用の前または適当と同時に、組成物の粘度が０．４Ｐａ．ｓを超えない値、好ましくは０．３Ｐａ．ｓを超えない値に可逆的に低下しても良いようなものである。
【００１３】
粘度の測定
組成物の粘度は、組成物の粘稠度の関数として選択されるＭＳ−Ｒ１、ＭＳ−Ｒ２、ＭＳ−Ｒ３、ＭＳ−Ｒ４、またはＭＳ−Ｒ５スピンドルを備えたRheomat 180粘度計(Lamy社製)を使用して、２００ｒｐｍのスピン速度で回転させて２５℃で測定する。測定は回転の１０分後に実施する。粘度の測定は、製造後一週間以内で実施する。
【００１４】
本発明のネイルワニスは、０．６から２０Ｐａ．ｓ、好ましくは０．７から１５Ｐａ．ｓ、より好適には０．７５から１０Ｐａ．ｓの範囲の粘度を有して良い。
【００１５】
本発明の主題はまた、化粧品的に許容可能な媒体と少なくとも一つの揺変性の増粘剤とを含み、揺変性の挙動を有するネイルワニス組成物である。
【００１６】
本発明の主題はまた、化粧品的に許容可能な媒体と少なくとも一つの揺変性の増粘剤とを含み、流動化の挙動を有するネイルワニス組成物である。
【００１７】
本発明の主題はまた、爪への適用の際に良好な光沢特性及び／または良好な被覆力を有するワニスの皮膜を得るための上記組成物の使用である。
【００１８】
本発明の主題はまた、爪への適用の際に迅速に乾くワニスの皮膜を得るための上記組成物の使用である。
【００１９】
本発明に主題はまた、２５℃で少なくとも０．６Ｐａ．ｓの粘度を有するネイルワニス組成物の粘度を、前記組成物の爪への適用と同時または前に、非化学的な作用、特に機械的な作用により低下することから成る美容的ネイルメイクアップ方法である。
【００２０】
最後に本発明の主題は、２５℃で少なくとも０．６Ｐａ．ｓの粘度を有する安定なネイルワニス組成物を得るための、十分量の少なくとも一つの揺変性の増粘剤の使用である。
【発明を実施するための最良の形態】
【００２１】
用語「化粧品的に許容可能な媒体」は、ヒトのケラチン物質、特に爪に対して適用しても良い非毒性の媒体を意味する。
【００２２】
本発明に係る組成物は、好ましくは揺変性の性質を有する。
【００２３】
本発明の目的のため、用語「揺変性の性質または揺変性の挙動を有する組成物」、あるいは揺変性の組成物は、そこに非化学的な作用、特に機械的な作用を適用すると流動（特にその粘度が減少）し、室温で多かれ少なかれ長くても良い十分な放置時間の後、初期の粘度を全部または一部回復する構造化組成物を意味する。
【００２４】
特に前記組成物は以下の特性を有する：
−前記組成物は流動化特性を有し、つまりそこに剪断力が次第に適用されると、組成物の粘度が減少する；
−強い剪断力に適用後に、前記組成物は流動する（特に粘度が減少する）。組成物の粘度、稠性、及び弾性は、その脱構造化の後、特に剪断力が適用された一分後の滞留時間の後、強い剪断力の適用前の組成物のものより小さくなる；
−前記組成物は、十分な滞留時間の後、初期の構造を部分的または完全に取り戻し、組成物の再構造化は時間的に遅れる。それ故組成物の再構造化は、瞬間的にではなく、経時的に遅延した態様で生ずる。特に前記組成物は、１分間に１０００Ｓ−１の一定の剪断力に供された際に、より長くても短くても良い十分な滞留時間の後、初期の粘度に部分的または完全に回復する。揺変性の組成物の定義は、文献"Comprendre la rheologie - De la circulation du sang a la prise du beton", P. Coussot及びJ.L. Grossiord著, EDP Science, 2002, 16〜17頁に特に示されている。
【００２５】
組成物の揺変性の挙動は、以下に記載されるような低ストレス及び高ストレスの下で、組成物の粘度を測定することによって評価されて良い。
【００２６】
測定は、恒温的に維持されたバス、及び３５ｍｍの直径、２°の角度、０．１０４ｍｍのギャップを有するコーン／プレート形状のステンレスースチールスピンドルを備えた、ThermoRheo社製の制御ストレスレオメーターHaake RheoStress RS 600で実施された。二つの表面は、プレートの壁ですべり減少を制限するように溝が施されている。抗蒸発装置（溶媒ベル）が使用される。測定は２０℃±１℃で実施される。
【００２７】
第一にサンプルを、３００秒間２０℃±１℃で維持する（剪断なし）。
【００２８】
ａ）０Ｐａに等しい初期ストレスから開始して、５００Ｐａに等しい最終ストレスに達するように（１０−１ｓ−１から４００ｓ−１へ向かう剪断速度に対応する）、サンプルに増加していくストレスを一回のみ適用する。測定は４０箇所の対数的に分布する地点で実施する。各ストレスの間で安定な値が得られるように時間を供し、各ストレスの間の待機時間は３０秒である。次いで、γとして表される剪断速度の関数として、ηとして表される粘度の変化のグラフでの表記をトレースする。
【００２９】
ｂ）次いで、３００秒間４００ｓ−１（５００Ｐａのストレスに対応する）の連続的剪断速度γを適用することによって、組成物を脱構造化する。
【００３０】
ｃ）次いで、５００Ｐａに等しい初期ストレスから開始して、０Ｐａに等しい最終ストレスに達するように（４００ｓ−１から１０−３ｓ−１へ向かう剪断速度に対応する）、サンプルに減少していくストレスを一回のみ適用する。考慮される範囲において、４００ｓ−１の最大値は、±１０ｓ−１の測定不確定性を考慮しなければならない。
【００３１】
測定は４０箇所の対数的に分布する地点で実施する。各ストレスの間で安定な値が得られるように時間を供し、各ストレスの間の待機時間は３０秒である。次いで、γとして表される剪断速度の関数として、ηとして表される粘度の変化のグラフでの表記をトレースする。
【００３２】
ｄ）次に、組成物に１０００秒間１０Ｐａのストレスを供し、時間の関数としての粘度の変化を測定する。
【００３３】
ｅ）再び、０Ｐａに等しい初期ストレスから開始して、５００Ｐａに等しい最終ストレスに達するように（１０−２ｓ−１から３００ｓ−１へ向かう剪断速度に対応する）、サンプルに増加していくストレスを一回のみ適用する。次いで、γとして表される剪断速度の関数として、ηとして表される粘度の変化のグラフでの表記をトレースする。測定は４０箇所の対数的に分布する地点で実施する。各ストレスの間で安定な値が得られるように時間を供し、各ストレスの間の待機時間は３０秒である。
【００３４】
結果は、γとして表される剪断速度の関数として、ηとして表される粘度の変化のグラフでの表記によって分析される。ストレスτ、粘度η、剪断速度γは、以下の関係式：γ＝τ／ηによって関連している。
【００３５】
本発明の組成物は、４・１０−２ｓ−１の剪断速度で、工程ｅ）で測定した粘度が、１０２から１０４Ｐａ．ｓ、好適には５・１０２から５・１０３Ｐａ．ｓ、より好適には６００から４０００Ｐａ．ｓの範囲であるようなものである。
【００３６】
前記組成物の流動化の特徴は、１０から１０５Ｐａ．ｓ、好適には１０２から１０４Ｐａ．ｓの範囲の差異（１００ｓ−１の剪断速度での工程ｅ）で測定した粘度−４・１０−２ｓ−１の剪断速度での工程ｅ）で測定した粘度）によって特に特徴づけされる。
【００３７】
前記組成物の揺変性の特徴は、１Ｐａ．ｓ以上、好ましくは１０Ｐａ．ｓ以上、好適には２０Ｐａ．ｓ以上、更に好適には３０Ｐａ．ｓ以上、より更に好適には４０Ｐａ．ｓ以上の差異（１ｓ−１の剪断速度での工程ｃ）で測定した粘度−１ｓ−１の剪断速度での工程ｅ）で測定した粘度）によって特に特徴づけされる。
【００３８】
特に前記差異（１ｓ−１の剪断速度での工程ｃ）で測定した粘度−１ｓ−１の剪断速度での工程ｅ）で測定した粘度）は、１から１０００Ｐａ．ｓ、好ましくは２０から５００Ｐａ．ｓ、好適には４０から２００Ｐａ．ｓの範囲である。
【００３９】
粘弾性の特性
本発明に係る組成物は、粘弾性の挙動、特に弾性の挙動を有利には示す。一般的に、剪断力の効果の下で、弾性材料の特徴、即ちエネルギーを貯蔵する能力と、粘性材料の特徴、即ちエネルギーを浪費する能力の両者を有する場合、当該材料は粘弾性であると称される。とりわけ、本発明に係る組成物の粘弾性の挙動は、弾性のモジュラスＧ★、弾性δ、及び降伏点τｃによって特徴づけされて良い。これらのパラメーターは、文献"Initiation a la rheologie [Introduction to Rheology]", G. Couarraze及びJ.L. Grossiord, 第２版, 1991, Lavoisier-Tec 1 Doc出版に特に定義されている。
【００４０】
測定は、恒温的に維持されたバス、及び２０ｍｍと１ｍｍのギャップ（組成物が沈着するスタータープレートとして既知であるボトムプレートと、ロータープレートとして既知であるトッププレートの間の距離）を有するプレートを備えた、ThermoRheo社製の制御ストレスレオメーターHaake RheoStress 600(登録商標)で実施された。二つのプレートは、プレートの壁ですべり減少を制限するように溝が施されている。抗蒸発装置（溶媒ベル）が使用される。測定は２０℃±１℃で実施される。
【００４１】
脈動ω（ω＝２ΠＮ、Ｎは適用される剪断力の周波数である）に従って正弦曲線で変化するストレスτ（ｔ）の下での連続ストレスに組成物を供する。
【００４２】
ストレスτ（ｔ）及び変形γ（ｔ）は、以下の関係式によってそれぞれ定義される：
τ（ｔ）＝τ０ｃｏｓωｔ      γ（ｔ）＝γ０ｃｏｓ（ωｔ−δ）
［τ０はストレスの最大振幅であり、γ０は変形の最大振幅である］。
【００４３】
測定を１Ｈｚ（Ｎ＝１Ｈｚ）の周波数で実施する。
【００４４】
第一に、サンプルを３００秒間２０℃±１℃で維持する（剪断なし）。
【００４５】
０．０１Ｐａに等しい初期ストレスから開始して、１０００Ｐａに等しい最終ストレスに達するように、サンプルの脱構造化まで、サンプルに増加していくストレスを一回のみ適用する。弾性のモジュラスＧ★、（τ０／γ０の比に対応）と弾性δ（測定されるひずみに対する適用ストレスの移相角度に対応）の変化を、適用ストレスτ（ｔ）の関数として測定する。弾性のモジュラスＧと弾性δの変化が７％未満であるストレス領域（微小ひずみ領域）についての組成物のひずみを特に測定し、「プラトー」パラメータＧｐ及びδｐをかくして測定する。
【００４６】
ひずみストレスτｃ（組成物はそれ自体の重量下で流動せず、ひずみストレスは組成物を流動させるように組成物に適用される最小強度に対応する）を、グラフでの表記Ｇ★＝ｆ（τ）から測定する。それは低い値のτおよび高い値のτについて、曲線Ｇ★＝ｆ（τ）に対する二つの接線の交差点でのτの値に対応する。
【００４７】
本発明に係る組成物の粘弾性の挙動は、１００Ｐａより大きい、好適には５００Ｐａより大きい弾性のプラトーモジュラスＧｐによって特に特徴づけされる。かくして、本発明の別の目的は、化粧品的に許容可能な媒体を少なくとも一つの揺変性の増粘剤とを含み、１００Ｐａより大きい剪断のプラトーモジュラスＧｐを有する組成物である。
特に本発明に係る組成物は、１００から２・１０６Ｐａ．ｓ、好ましくは５・１０２から１０４Ｐａ．ｓ、好適には８００から４０００Ｐａ．ｓ、とりわけ１０００から３０００Ｐａ．ｓの範囲の剪断のプラトーモジュラスＧｐを提供する。
【００４８】
本発明に係る組成物は、２°から３０°、特に１５°から２５°の範囲の弾性δｐ、１０Ｐａから３００００Ｐａ、好適には３０Ｐａから５００Ｐａ、更に好適には５０から２００Ｐａの範囲のひずみストレスτｃを提供できる。
【００４９】
増粘剤
本発明に係る組成物は、組成物にきめを与えるのに十分な静止時の粘度、及び揺変性の挙動を組成物に与えるのに十分である量で、揺変性の増粘剤を含む。
【００５０】
特に、前記増粘剤の性質及び／または量は、非化学的な作用、特に機械的な作用に応答して、爪への組成物の適用の前または同時に、組成物の粘度が０．４Ｐａ．ｓを超えない値、好ましくは０．３Ｐａ．ｓを超えない値に可逆的に低下しても良いものである。
【００５１】
揺変性の増粘剤は、組成物の全重量に対して１．７重量％以上、例えば１．７から１５重量％の範囲、好ましくは２重量％以上、例えば２から１０重量％の範囲、より好ましくは２から７．５重量％の範囲の含量で存在して良い。
【００５２】
前記増粘剤は、親水性または親油性クレー、親水性または疎水性フュームドシリカ、及びエラストマー性オルガノポリシロキサン、並びにそれらの混合物から選択されて良い。
【００５３】
クレーは、カルシウム、マグネシウム、アルミニウム、ナトリウム、カリウム、及びリチウムカチオン、並びにそれらの混合物から選択されて良いカチオンを含むシリケートである。用語「親水性クレー」は、水中で膨潤可能であるクレーを意味する；このクレーは水中で膨潤し、水和の後にコロイド状分散物を形成する。
【００５４】
そのような製品の例としては、モンモリロナイト、ヘクトライト、ベントナイト、ベイデライト、及びサポナイトのようなスメクタイトのファミリー、並びにバーミキュライト、スチーブンサイト、及びクロライトのファミリーのクレーが挙げられる。
【００５５】
これらのクレーは、天然起源または合成起源を有しても良い。
【００５６】
親水性クレーとしては、スメクタイト、例えばサポナイト、ヘクトライト、モンモリロナイト、ベントナイト、またはベイデライト、特に合成ヘクトライト（ラポナイトとしても既知である）、例えばLaponite XLG、Laponite RD、及びLaponite RDSの名称でLaporte社により市販されている製品（これらの製品はケイ皮酸ナトリウムマグネシウム、特にケイ酸ナトリウムリチウムマグネシウムである)；ベントナイト、例えばRheox社によりBentone HCの名称で市販されている製品；ケイ皮酸マグネシウムアルミニウム、特に水和されているもの、例えばVeegum Ultra、Veegum HS、及びVeegum DGTの名称でVanderbilt Company社により市販されている製品、または別法としてケイ酸カルシウム、特にMicro-cel Cの名称で会社により市販されている合成形態の製品が挙げられる。
【００５７】
親油性クレーは、クレーを溶媒媒体中で膨潤可能とする化合物で変性されたクレーである。
【００５８】
前記クレーは、モンモリロナイト、ベントナイト、ヘクトライト、アタプルガイト，及びセピオライト、並びにそれらの混合物から選択されて良い。前記クレーは好ましくはベントナイトまたはヘクトライトである。
【００５９】
親油性クレーは、第四級アミン、第三級アミン、酢酸アミン、イミダゾリン、アミン石鹸、脂肪スルフェート、アルキルアリールスルホネート、及びアミンオキシド、並びにそれらの混合物から選択される化合物で変性されたクレーである。
【００６０】
親油性クレーは、クオタニウム−１８ベントナイト、例えばElementis社によりBentone 3、Bentone 38、及びBentone 38Vの名称で、United Catalyst社によりTixogel VPの名称で、Southern Clay社によりClaytone 34、Claytone 40、及びClaytone XLの名称で市販されている製品；ステアラルコニウムベントナイト、例えばElementis社によりBentone 27Vの名称で、United Catalyst社によりTixogel LGの名称で、Southern Clay社によりClaytone AF及びClaytone APAの名称で市販されている製品；クオタニウム−１８／ベンザルコニウムベントナイト、例えばSouthern Clay社によりClaytone HT及びClaytone PSの名称で市販されている製品が挙げられる。
【００６１】
親水性フュームドシリカは、酸水素炎での揮発性ケイ素化合物の高温加水分解により細かく分割されたシリカを生産することによって得られても良い。親水性シリカは、その表面に大量のシラノール基を有している。そのような親水性シリカは、Degussa社によりAerosil(登録商標)130、Aerosil(登録商標)200、Aerosil(登録商標)255、Aerosil(登録商標)300、及びAerosil(登録商標)380の名称で、Cabot社によりCab-O-Sil(登録商標)HS-5、Cab-O-Sil(登録商標)EH-5、Cab-O-Sil(登録商標)LM-130、Cab-O-Sil(登録商標)MS-55、及びCab-O-Sil(登録商標)M-5の名称で市販されている。
【００６２】
疎水性フュームドシリカは、シラノール基の数の減少を生ずる化学反応を解してシリカの表面の変性によって得られてもよく、シラノール基は特に疎水性基で置換することができる。
【００６３】
疎水性基は以下のものであって良い：
−トリメチルシロキシル基、特にヘキサメチルジシラザンの存在下でフュームドシリカを処理することによって得られるもの。かくして処理されたシリカは、ＣＴＦＡ(第６版、1995）に従って「シリカシリレート」として既知である。それらは、Degussa社によりAerosil(登録商標)R812の名称で、及びCabot社によりCab-O-Sil(登録商標)TS-530の名称で市販されている。
−ジメチルシリルオキシルまたはポリジメチルシロキサン基、特にポリジメチルシロキサンまたはジメチルジクロロシランの存在下でフュームドシリカを処理することによって得られるもの。かくして処理されたシリカは、ＣＴＦＡ(第６版、1995）に従って「シリカジメチルシリレート」として既知である。それらは例えば、Degussa社によりAerosil(登録商標)R972及びAerosil(登録商標)R974の名称で、並びにCabot社によりCab-O-Sil(登録商標)TS-610及びCab-O-Sil(登録商標)TS-720の名称で市販されている。
【００６４】
エラストマー性ポリオルガノシロキサンは、一般的に部分的または全体的に架橋されており、三次元構造を有していても良い。
【００６５】
脂肪相と組み合わせたエラストマー性ポリオルガノシロキサンは一般的に、少なくとも一つの炭化水素ベースのオイル及び／または少なくとも一つのシリコーンオイルを含む脂肪相と組み合わせたエラストマー性ポリオルガノシロキサンからなるゲルの形態で存在する。それらは、特許出願EP-A-0 295 886に記載された架橋化ポリマーから特に選択されて良い。
【００６６】
前記特許出願によれば、エラストマー性オルガノポリシロキサンは、以下のものの付加反応及び架橋化によって得られる：
（ａ）分子当たり少なくとも二つの低級アルケニル基を含む少なくとも一つのオルガノポリシロキサン；
（ｂ）分子当たりケイ素原子に結合した少なくとも二つの水素原子を含む少なくとも一つのオルガノポリシロキサン；
（ｃ）白金タイプの触媒。
【００６７】
脂肪相と組み合わせたエラストマー性オルガノポリシロキサンは、特許US-A-5 266 321に記載されたもの、特にＲ２ＳｉＯ及びＲＳｉＯ１．５単位、並びにできればＲ３ＳｉＯ０．５及び／またはＳｉＯ２単位を含むポリオルガノポリシロキサンから選択されても良い［式中、Ｒ基は互いに独立に、水素、メチル、エチル、またはプロピルのようなアルキル、フェニルまたはトリルのようなアリール基、ビニルのような不飽和脂肪族基を表し、Ｒ２ＳｉＯ：単位：ＲＳｉＯ１．５単位の重量比は１／１から３０／１の範囲である］。
【００６８】
一つの好ましい実施態様によれば、揺変性の増粘剤は、ベンジルジメチルアンモニウムステアレートで変性されたヘクトライトのような親油性変性クレーから選択される。
【００６９】
更なる増粘剤
本発明に係る組成物はまた、上述の揺変性の増粘剤以外の更なる増粘剤を含んでも良い。
【００７０】
この更なる増粘剤は、それ自体では揺変性の性質を組成物に与えることはできない（非揺変性の増粘剤)；それは特に、均一な流動を得るために組成物の粘度を調節することが可能である。
【００７１】
更なる増粘剤は、組成物の化粧品的に許容可能な媒体に従って、以下のものから選択されて良い：
−親水性増粘剤、例えば
−グアゴム、第四級グアゴム、非イオン性グアゴム、キサンタンゴム、カロブゴム、スクレログルカンゴム、ゲランゴム、ラムサンゴム、カラヤゴム、アルギネート、マルトデキストリン、デンプン及びその誘導体、並びにヒアルロン酸及びその塩；
−ポリグリセリル（メタ）アクリレートポリマー；
−ポリビニルピロリドン；
−ポリビニルアルコール；
−架橋化アクリルアミドポリマー及びコポリマー；
−会合ポリマー、特に会合ポリウレタン；
−親油性増粘剤、例えば
−アルキルグアゴム（Ｃ１−Ｃ６アルキル基を有する）、例えばEP-A-708 114に記載されたもの；
−オイルゲル化ポリマー、例えばエチレン性基を含む少なくとも一つのモノマーの重合または共重合から由来するトリブロックまたはスターポリマー、例えばKratonの名称で市販されているポリマー；
−１２から２２の炭素原子を含むアルキル基を含むポリアミド樹脂、例えばUS-A-5 783 657に記載されたもの；
−疎水性増粘剤、例えばポリサッカリドアルキルエーテル（特にアルキル基が１から２４、好ましくは１から１０、好適には１から６、とりわけ１から３の炭素原子を含むもの）、例えば文献EP-A-898 958に記載されたもの。
【００７２】
更なる増粘剤は、組成物の全重量に対して０．１から２０重量％の範囲、好ましくは０．１から１０重量％の範囲の含量で存在して良い。
【００７３】
有機溶媒媒体
本発明に係る組成物は、以下のものから選択される少なくとも一つの有機溶媒を含む有機溶媒媒体を含んでも良い：
−室温で液体であるケトン、例えばメチルエチルケトン、メチルイソブチルケトン、ジイソブチルケトン、イソホロン、シクロヘキサノン、またはアセトン；
−室温で液体であるアルコール、例えばエタノール、イソプロパノール、ジアセトンアルコール、２−ブトキシエタノール、またはシクロヘキサノール；
−室温で液体であるプロピレングリコールエーテル、例えばプロピレングリコールモノエチルエーテル、プロピレングリコールモノエチルエーテルアセテート、またはジプロピレングリコールｎ−ブチルエーテル；
−環状エーテル、例えばγ−ブチロラクトン；
−短鎖エステル（全部で３から８の炭素原子を含む）、例えばエチルアセテート、ブチルアセテート、メチルアセテート、プロピルアセテート、イソプロピルアセテート、イソペンチルアセテート、メトキシプロピルアセテート、またはブチルラクテート；
−室温で液体であるエーテル、例えばジエチルエーテル、ジメチルエーテル、またはジクロロジエチルエーテル；
−室温で液体であるアルカン、例えばデカン、ヘプタン、ドデカン、及びシクロヘキサン；
−アルキルスルホキシド、例えばジメチルスルホキシド；
−室温で液体であるアルデヒド、例えばベンズアルデヒド、またはアセトアルデヒド；
−エチル３−エトキシプロピオネート；
−カルボネート、例えばプロピレンカルボネート、またはジメチルカルボネート；
−アセタール、例えばメチラール；
−並びにそれらの混合物。
【００７４】
有機溶媒媒体は、組成物の全重量に対して３０から９７重量％、特に５０から９５重量％を占めても良い。
【００７５】
本発明に係る組成物は、水性媒体を含んでも良い。
【００７６】
組成物の水性媒体の含量は、組成物の全重量に対して５から９５重量％、好ましくは５０から７０重量％の範囲であって良い。
【００７７】
皮膜形成性ポリマー
前記組成物は有利には、少なくとも一つの皮膜形成性ポリマーを含む。
【００７８】
本発明によれば、用語「皮膜形成性ポリマー」は、それ自体でまたは皮膜形成助剤の存在下で、支持体、特にケラチン物質に接着する連続皮膜を形成可能なポリマーを意味する。
【００７９】
本発明の組成物で使用して良い皮膜形成性ポリマーとしては、フリーラジカルタイプまたは重縮合タイプの合成ポリマー、及び天然起源のポリマー、並びにそれらの混合物が挙げられる。
【００８０】
皮膜形成性ポリマーは、特にセルロースベースのポリマー、例えばニトロセルロース、セルロースアセテート、セルロースアセトブチレート、セルロースアセトプロピオネート、及びエチルセルロース、または別法としてポリウレタン、アクリルポリマー、ビニルポリマー、ポリビニルブチレート、アルキド樹脂、アルデヒド縮合生成物から由来する樹脂、例えばアリールスルホアミド−ホルムアルデヒド樹脂、例えばトルエンスルホアミド−ホルムアルデヒド樹脂、アリールスルホアミド−エポキシ樹脂、またはエチルトシルアミド樹脂から選択されて良い。
【００８１】
特に使用されて良い皮膜形成性ポリマーは、ニトロセルロース、特にHercules社により市販されているＲＳ１／８ｓｅｃ．；ＲＳ１／４ｓｅｃ．；ＲＳ１／２ｓｅｃ．；ＲＳ５ｓｅｃ．；ＲＳ１５ｓｅｃ．；ＲＳ３５ｓｅｃ．；ＲＳ７５ｓｅｃ．；ＲＳ１５０ｓｅｃ．；ＡＳ１／４ｓｅｃ．；ＡＳ１／２ｓｅｃ．；ＳＳ１／４ｓｅｃ．；ＳＳ１／２ｓｅｃ．；ＳＳ５ｓｅｃ．；トルエンスルホアミド−ホルムアミド樹脂、Akzo社製のKetjenflex MS80、Faconnier社製のSantolite MHPまたはSantolite MS 80、またはPan Americana社製のResimpol 80、アルキド樹脂、Dainippon社製のBeckosol ODE 230-70-E、アクリル樹脂、Rphm & Haas社製のAcryloid B66、並びにポリウレタン樹脂、Baxenden社製のTrixene PR 4127を含む。
【００８２】
本発明の一つの実施態様によれば、皮膜形成性ポリマーは、少なくとも一つの第一のブロックと、異なるガラス転移温度（Ｔｇ）を有する少なくとも一つの第二のブロックとを好ましくは含む、皮膜形成性直鎖状ブロックエチレン性ポリマーであって、前記第一及び第二のブロックが、第一のブロックの少なくとも一つの構成モノマーと、第二のブロックの少なくとも一つの構成モノマーとを含む中間ブロックにより共に結合しているポリマーである。
【００８３】
有利には、ブロックポリマーの第一及び第二のブロックは、互いに不適合性である。
【００８４】
そのようなポリマーは、例えば文献EP 1 411 069またはWO 04/028 488に記載されている。
【００８５】
皮膜形成性ポリマーは、組成物の全重量に対して０．１から６０重量％の範囲、好ましくは２から４０重量％の範囲、好適には５から２５重量％の範囲の乾物含量で、本発明に係る組成物中に存在して良い。
【００８６】
皮膜形成助剤
ネイルワニス組成物の皮膜形成特性を改良するために、皮膜形成助剤が提供されても良い。
【００８７】
そのような皮膜形成助剤は、所望の機能を満足することができるように、当業者に既知のいずれかの化合物から選択してよく、特に皮膜形成性ポリマーのための可塑剤及び合着剤から選択されて良い。
【００８８】
かくして、前記組成物は、少なくとも一つの可塑剤及び／または一つの合着剤を含んでも良い。特に、単独または混合物として、以下のもののような一般的な可塑剤及び合着剤が挙げられる：
−グリコール及びその誘導体、例えばジエチレングリコールエチルエーテル、ジエチレングリコールメチルエーテル、ジエチレングリコールブチルエーテル、またはジエチレングリコールヘキシルエーテル、及びエチレングリコールエチルエーテル、エチレングリコールブチルエーテル、またはエチレングリコールヘキシルエーテル；
−グリコールエステル；
−プロピレングリコール誘導体、特にプロピレングリコールフェニルエーテル、プロピレングリコールジアセテート、ジプロピレングリコールエチルエーテル、トリプロピレングリコールメチルエーテル、ジエチレングリコールメチルエーテル、及びプロピレングリコールブチルエーテル；
−酸エステル、特にカルボン酸エステル、例えばクエン酸エステル、フタル酸エステル、アジピン酸エステル、炭酸エステル、酒石酸エステル、リン酸エステル、及びセバシン酸エステル；
−オキシエチレン化誘導体、例えばオキシエチレン化オイル、特にヒマシ油のような植物オイル；並びに
−それらの混合物。
【００８９】
可塑剤及び／または合着剤のタイプ及び量は、当業者によりその一般的な知見に基づいて選択されて良い。
【００９０】
例えば、可塑剤及び／または合着剤の含量は、組成物の全重量に対して０．０１から２０重量％、特に０．５から１０重量％の範囲であって良い。
【００９１】
拡散剤
一つの実施態様によれば、本発明に係る組成物は、爪への組成物の適用を促進することを企図した拡散剤を含む。それは直鎖状または環状シリコーンオイル、特に粘度＝６センチストーク（６×１０−６ｍ２／ｓ）を有し、特に３から６のケイ素原子を含むものから選択されてよく、これらのシリコーンは任意に１または２の炭素原子を含む一つ以上のアルキルまたはアルコキシ基を含む。本発明で使用されて良いシリコーンオイルとして、特にオクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、及びドデカメチルトリシロキサン、並びにそれらの混合物が挙げられる。
【００９２】
拡散剤は、組成物の全重量に対して０．１から１５重量％、好ましくは０．５から１０重量％、好適には１から５重量％を占めても良い。
【００９３】
染料
本発明に係る組成物はまた、水溶性色素及び粉体染料、例えば当業者に周知の顔料、真珠光沢剤、及びフレークから選択される一つ以上の染料を含んでも良い。染料は、組成物の全重量に対して０．０１から６０重量％、好ましくは１から４０重量％の範囲の含量で、組成物中に存在して良い。
【００９４】
用語「顔料」は、白色または着色の、いずれかの形態の鉱物または有機粒子であって、生理学的な媒体中に不溶性であり、組成物を着色することを企図したものを意味するように解されるべきである。
【００９５】
用語「真珠光沢剤」は、いずれかの形態の玉虫色の粒子であって、特定の軟体動物によりその殻において生産されるもの、または合成されたものを意味するように解されるべきである。
【００９６】
顔料は、白色または着色の、鉱物及び／または有機のものであって良い。鉱物顔料としては、任意に表面処理された二酸化チタン、酸化ジルコニウム、または酸化セリウム、並びに酸化亜鉛、酸化鉄（黒色、黄色、または赤色）、または酸化クロム、マンガンバイオレット、ウルトラマリンブルー、水和クロム、及びフェリックブルー、並びに金属パウダー、例えばアルミニウムパウダー、及び銅パウダーが挙げられる。
【００９７】
有機顔料としては、カーボンブラック、Ｄ＆Ｃタイプの顔料、及びコチニールカルミン、またはバリウム、ストロンチウム、カルシウム、若しくはアルミニウムに基づくレーキが挙げられる。
【００９８】
真珠光沢顔料は、白色真珠光沢顔料、例えばチタンまたはオキシ塩化ビスマスで被覆されたマイカ、着色真珠光沢顔料、例えば酸化鉄で被覆されたチタンマイカ、特にフェリックブルーまたは酸化クロムで被覆されたチタンマイカ、上述のタイプの有機顔料で被覆されたチタンマイカ、及びオキシ塩化ビスマスに基づく真珠光沢顔料から選択されて良い。
【００９９】
水溶性染料は、例えばビートルートジュースまたはメチレンブルーである。
【０１００】
本発明に係る組成物は更に、特に組成物の全重量に対して０．０１から５０重量％の範囲、好ましくは０．０１から３０重量％の範囲の含量で、一つ以上のフィラーを含んでも良い。用語「フィラー」は、無色または白色の、いずれかの形態の鉱物または合性粒子であって、組成物が製造される温度とは無関係に組成物の媒体に不溶性であるものを意味するように解されるべきである。これらのフィラーは、組成物の流動性またはきめを改変するために特に機能する。
【０１０１】
フィラーは鉱物または有機であってよく、いずれかの形態、結晶形態（例えばラメラ、立方晶、六方晶、斜方晶等）に関わらず、平板形状、球状、または楕円状を有しても良い。タルク、マイカ、シリカ、カオリン、ポリアミド（ナイロン(登録商標)）パウダー(Atochem社製のOrgasol(登録商標)）、ポリ−β−アラニンパウダー及びポリエチレンパウダー、テトラフルオロエチレンポリマー（テフロン(登録商標)）パウダー、ラウロイルリシン、デンプン、窒化ホウ素、中空ポリマーミクロスフェア、例えばExpancel(登録商標)(Nobel Industrie)、アクリル酸コポリマーミクロスフェア(Dow Corning社製のPolytrap(登録商標)）、及びシリコーン樹脂ミクロビーズ(例えばToshiba社製のTospearls)、エラストマー性ポリオルガノシロキサン粒子、沈降化炭酸カルシウム、炭酸マグネシウム、炭酸水素マグネシウム、ヒドロキシアパタイト、中空シリカミクロスフェア(Maprecos社製のSilica Beads(登録商標)）、ガラス若しくはセラミックマイクロカプセル、並びに８から２２の炭素原子、好ましくは１２から１８の炭素原子を含む有機カルボン酸から由来する金属石鹸、例えばステアリン酸亜鉛、ステアリン酸マグネシウム、ステアリン酸リチウム、ラウリン酸亜鉛、またはミリスチン酸マグネシウムが挙げられる。
【０１０２】
他の添加剤
前記組成物はまた、化粧品組成物で一般的に使用される他の成分を含んでも良い。そのような成分は、拡散剤、湿潤剤、分散剤、消泡剤、防腐剤、ＵＶスクリーニング剤、活性剤、界面活性剤、保湿剤、香料、中和剤、安定化剤、及び抗酸化剤から選択されて良い。
【０１０３】
言うまでもなく、当業者はこのまたはこれらの任意の添加化合物及び／またはその量を選択するのに注意を払い、本発明に係る使用のための組成物の有利な特性が、考慮される添加によって負に影響されない、または実質的に負に影響されないようにするであろう。
【０１０４】
方法
別の特徴点によれば、本発明の主題は、２５℃で少なくとも０．６Ｐａ．ｓの粘度を有するネイルワニス組成物の粘度を、非化学的な作用によって、爪への前記組成物の適用と同時にまたは適用前に低下することよりなる美容的ネイルメイクアップ方法である。
【０１０５】
一つの実施態様によれば、前記方法は、容器に調整されたゲルの形態の揺変性の組成物に対して、非化学的な作用、特に機械的な作用を適用し、流動化して前記組成物の粘度を低減し、その爪への適用を可能にすることよりなる。適用される作用が停止した際に、残留時間後にその調整状態の組成物は、初期のゲルのきめを取り戻す。
【０１０６】
別の実施態様によれば、前記方法は、その調整状態の揺変性の組成物のサンプルへの採取、次いで前記サンプルに対して非化学的な作用を適用し、爪への適用と同時に前記組成物を流動化することからなる。
【０１０７】
非化学的な作用は、熱的な作用、例えば熱源、機械的な作用、例えば機械的なストレスまたは剪断力を組成物に適用することを介する対象、並びにそれらの組合せから選択されて良い。
【０１０８】
特にこの対象は、細かいブラシ、へら、またはキャップの形態のアプリケーターであって良い。
【０１０９】
好ましくは非化学的な作用は機械的な作用である。
【０１１０】
本発明のネイルワニス組成物は、少なくとも一つの区画を定めた容器に調整されてよく、前記容器は密封部材によって密封されていても良い。
【０１１１】
前記容器はいずれかの適切な形態で存在して良く、ガラスのような材料から少なくても部分的に形成されても良い。しかしながらガラス以外の材料、例えばＰＰ若しくはＰＥのような熱可塑性材料、または金属が使用されても良い。
【０１１２】
密封部材は、密封された位置で容器をねじることによって前記区画を結合しても良い。別法として密封部材と容器の間の結合は、ねじること以外の態様、特にカチッと固定することによって生じても良い。
【０１１３】
前記容器は、少なくとも一つの粗毛のタフトからなる細かいブラシの形態で存在して良いアプリケーターと組み合わせても良い。別法として前記アプリケーターは、細かいブラシ以外の形態、例えばへらまたはフォームキャップの形態で存在する。
【０１１４】
以下の実施例は、非制限的な態様で本発明を説明する。他に記載がなければ、示された量は重量パーセンテージである。
【０１１５】
本発明は、以下の実施例においてより詳細に説明される。他に記載がなければ、量は組成物の全重量に対する重量パーセンテージとして与えられている。
【実施例】
【０１１６】
実施例１：着色ネイルワニス
以下の組成(重量％)を有するネイルワニスを調製する：
３０％イソプロピルアルコールを含むニトロセルロース               ５．５５
（粘度：Ｅ２２−１／２Ｓ）
３０％イソプロピルアルコールを含むニトロセルロース             １２．１２
（Bergerac社製のIdyl E27）
３０％イソプロピルアルコールを含むニトロセルロース               ０．０８
（Bergerac社製のAzur E80）
酢酸エチル中に７０％で分枝した脂肪酸でエステル化された         １５．５０
グリセロフタル酸アルキド樹脂
（Dainippon Ink and Chemicals社製のBeckosol ODE 230 70E）
イソプロピルアルコール                                           １．１４
シクロペンタジメチルシロキサン                                   ２
（Dow Corning社製のDC245 Fluid）
ポリジメチルシロキサン５ｃＳｔ                                   ０．４４
（Dow Corning社製のDC200 Fluid）
ステアリルベンジルジメチルアンモニウム変性ヘクトライト           ２．５６
（Elementis社製のBentone 27 V）
親水性フュームドシリカ                                           ０．４６
（Degussa社製のAerosil 200）
Ｒｅｄ７レーキ                                                   ０．０２
酸化チタンマイカ                                                 ０．５５
（Merck社製のTimiron Super Silk MP 1005）
酸化チタンマイカ                                                 ０．２
（Engelhard社製のFlamenco Red 420 C）
オキシ塩化ビスマス                                               ０．７８
酢酸エチル                                                     １９．２７
アセチルトリブチルシトレート                                     ７．５４
ブチルアセテート                                               １００とする残部
クエン酸一水和物                                                 ０．１
【０１１７】
前記組成物は、２５℃で０．８２０Ｐａ．ｓの粘度を有し、ジャーに調整される。
【０１１８】
アプリケーターを使用して、機械的攪拌を組成物に適用する。組成物は流動し、次いでアプリケーターを使用して流動した組成物を爪に適用する。爪を被覆する光沢のある皮膜が得られる。
【０１１９】
数秒後、ネイルワニスをその初期のきめを取り戻す（初期の粘度に近い粘度）。
【０１２０】
実施例２：ネイルワニス
３０％イソプロピルアルコールを含むニトロセルロース               ５．２
（粘度：Ｅ２２−１／２Ｓ）
３０％イソプロピルアルコールを含むニトロセルロース             １３．７０
（Bergerac社製のIdyl E27）
酢酸エチル中に７０％で分枝した脂肪酸でエステル化された         １６．１９
グリセロフタル酸アルキド樹脂
（Dainippon Ink and Chemicals社製のBeckosol ODE 230 70E）
イソプロピルアルコール                                           ０．９９
ポリジメチルシロキサン５ｃＳｔ                                   ０．５
（Dow Corning社製のDC200 Fluid）
ステアリルベンジルジメチルアンモニウム変性ヘクトライト           ２．８
（Elementis社製のBentone 27 V）
親水性フュームドシリカ                                           ０．５２６
（Degussa社製のAerosil 200）
酢酸エチル                                                     １９．９４
アセチルトリブチルシトレート                                     ７．９６
ブチルアセテート                                               １００とする残部
クエン酸一水和物                                                 ０．１
【０１２１】
実施例３：ネイルワニス
ａ）ペンタエリトリチルベンゾエート／イソフタレート／イソステアレート重縮合物の調製
２２７．５ｇの安息香酸、７２．８ｇのイソステアリン酸、及び１１８．３ｇのペンタエリトリトールを反応器に導入し、機械的攪拌、アルゴン流入、及び蒸留システムを与え、アルゴン流下で温度を１１０−１３０℃に上昇させ、均一な溶液を得る。
次いで温度を段階的に約１８０℃に上昇させ、２時間維持する。温度を２２０℃に上昇させ、酸価が１以下になるまで維持し、それは約１８時間掛かる。
混合物を１００から１３０℃の間の温度に冷却し、次いで９１ｇのイソフタル酸を導入し、約１１時間掛けて温度を２２０℃にゆっくりと上昇させる。
室温で固化する増粘オイルの形態で、４３０ｇのペンタエリトリチルベンゾエート／イソフタレート／イソステアレート重縮合物を得る。
【０１２２】
前記重縮合物は、以下の特徴を提供する：
−酸価＝１２．７
−ヒドロキシル価＝４９
−η１１０℃＝２５．４ポアズ（２５４０ｍＰａ．ｓ）
−芳香族モノカルボン酸モル数と非芳香族モノカルボン酸モル数の間の比：７．２８。
４２０ｇの上述の重縮合物を１００−１２０℃に供し、１８０ｇのブチルアセテートを攪拌下でゆっくりと添加し、次いで全体を焼結ガラスフィルターｎ°２での濾過に分類する。
室温で冷却後、酢酸エチル中に７０％の重縮合物活性材料を有する６００ｇの重縮合物溶液が得られ、２５℃で約８００センチストーク（ｍＰａ．ｓ）の粘度を有する淡黄色の粘性液体の形態で存在する。
【０１２３】
ｂ）以下のネイルワニスを調製する：
３０％イソプロピルアルコールを含むニトロセルロース               ４．８４
（粘度：Ｅ２２−１／２Ｓ）
３０％イソプロピルアルコールを含むニトロセルロース             １２
（Bergerac社製のIdyl E27）
３０％イソプロピルアルコールを含むニトロセルロース               ０．０８
（Bergerac社製のAzur E80）
酢酸エチル中に７０％で分枝した脂肪酸でエステル化された           ２．４５
グリセロフタル酸アルキド樹脂
（Dainippon Ink and Chemicals社製のBeckosol ODE 230 70E）
ａ）で調製された酢酸エチル中に７０％重縮合物活性材料          １１．４９   
を有する溶液
イソプロピルアルコール                                           １．４
シクロペンタジメチルシロキサン                                   ２
（Dow Corning社製のDC245 Fluid）
ポリジメチルシロキサン５ｃＳｔ                                   ０．４４
（Dow Corning社製のDC200 Fluid）
ステアリルベンジルジメチルアンモニウム変性ヘクトライト           ３．１９
（Elementis社製のBentone 27 V）
親水性フュームドシリカ                                           ０．３７
（Degussa社製のAerosil 200）
Ｒｅｄ７レーキ                                                   ０．０２
酸化チタンマイカ                                                 ０．５５
（Merck社製のTimiron Super Silk MP 1005）
酸化チタンマイカ                                                 ０．２
（Engelhard社製のFlamenco Red 420 C）
オキシ塩化ビスマス                                               ０．７８
酢酸エチル                                                     １５
アセチルトリブチルシトレート                                     ７．３７
ブチルアセテート                                               １００とする残部
クエン酸一水和物                                                 ０．１３
【０１２４】
Rheomat 180で測定すると、組成物は２５℃で０．８２０Ｐａ．ｓの粘度を有する。
【０１２５】
アプリケーターを使用して、機械的攪拌を組成物に適用する。組成物は流動し、次いでアプリケーターを使用して流動した組成物を爪に適用する。爪を被覆する光沢のある皮膜が得られる。数秒後、ネイルワニスをその初期のきめを取り戻す（初期の粘度に近い粘度）。
【０１２６】
組成物の揺変性の挙動を、上述のプロトコールに従って粘度を測定することによって評価する。組成物は工程ｅ）で測定すると４５Ｐａ．ｓの粘度を有する。
【０１２７】
組成物は、約１００Ｐａ．ｓの粘度の差異（１Ｓ−１の剪断速度で工程ｃ）で測定した粘度−１Ｓ−１の剪断速度で工程ｅ）で測定した粘度）によって特徴づけされる揺変性の挙動を有する。
【０１２８】
組成物は、１０００から３０００Ｐａの間に含まれる、約２０００Ｐａの硬度のプラトーモジュラスＧｐ、２０°の弾性δｐ、及び１００Ｐａのひずみストレスτｃを有する。
【外国語明細書】
2007217411.tif 000002
2007217411.tif 000003
2007217411.tif 000004
2007217411.tif 000005
2007217411.tif 000006
2007217411.tif 000007
2007217411.tif 000008
2007217411.tif 000009
2007217411.tif 000010
2007217411.tif 000011
2007217411.tif 000012
2007217411.tif 000013
2007217411.tif 000014
2007217411.tif 000015
2007217411.tif 000016
2007217411.tif 000017
2007217411.tif 000018
2007217411.tif 000019
2007217411.tif 000020
2007217411.tif 000021
2007217411.tif 000022
2007217411.tif 000023
2007217411.tif 000024
2007217411.tif 000025
2007217411.tif 000026
2007217411.tif 000027
2007217411.tif 000028
2007217411.tif 000029
2007217411.tif 000030
2007217411.tif 000031
2007217411.tif 000032
2007217411.tif 000033
2007217411.tif 000034
2007217411.tif 000035
2007217411.tif 000036
2007217411.tif 000037